Système électrochimique étanche, comprenant : - un emballage (6); - un substrat (2S, 3S) électriquement conducteur et poreux, formant un collecteur de courant et supportant, sur au moins une de ses faces principales, au moins un motif continu de matériau actif d’une électrode (2I, 3I); le substrat poreux étant de préférence à base de fibres de carbone ; - au moins une languette (4, 5) électriquement conductrice et dense, liée au substrat selon au moins une jonction électriquement conductrice (J) obtenue par scellage thermique d’un polymère thermofusible électriquement conducteur (7), la languette supportant sur chacune de ses faces principales au moins un ruban d’étanchéité scellé à l’emballage pour garantir la fermeture étanche de celui-ci. Système selon l’une des revendications précédentes, l’épaisseur de la languette étant comprise entre 6 et 500µm. Système selon l’une des revendications précédentes, la languette étant métallique, de préférence en aluminium, en cuivre ou en nickel. Système selon l’une des revendications précédentes, le polymère thermofusible électriquement conducteur étant un composé comprenant un polymère thermofusible comprenant au moins une charge électriquement conductrice de préférence à base de carbone. Système selon la revendication 4, la charge électriquement conductrice à base de carbone étant choisie parmi le noir de carbone, les fibres de carbone, les nanotubes de carbone, le graphite, le graphène et leurs dérivés, ou un mélange de ces composés carbonés, ou étant à base d’un métal, de préférence sous la forme de fils métalliques en aluminium, cuivre ou nickel. Système selon la revendication 4 ou 5, le taux de chargement en charge électriquement conductrice du polymère thermofusible étant compris entre 5 et 95 % de la masse totale du composé, avantageusement encore compris entre 15 et 55 % massique et encore plus avantageusement entre 25 et 45 % de la masse totale du composé. Système selon l’une des revendications 4 à 6, le polymère thermofusible est un élastomère de type polypropylène (PP) et ses dérivés ou polyéthylène (PE) et ses dérivés. Il peut être aussi un thermoplastique de type polyamide (PA) ou poly(téréphtalate d'éthylène) (PET) ou polyéther éther cétone (PEEK) et ses dérivés ou polysulfone (PS) et ses dérivés Système selon l’une des revendications précédentes, le polymère thermofusible électriquement conducteur étant sous la forme de granulés ou d’un film avantageusement mis en œuvre préalablement au scellement thermique. Système selon la revendication 8, le film polymère thermofusible électriquement conducteur ayant une épaisseur comprise entre 20 et 500 µm, avantageusement comprise entre 50 et 200 µm. Système selon l’une des revendications précédentes, le substrat poreux étant un substrat non tissé à base de fibres de carbone. Système selon la revendication 10, le substrat non tissé étant réalisé à partir de fibres de carbone de diamètre compris entre 2 et 20 μm, préférentiellement selon un facteur de forme entre diamètre et longueur supérieur à 10, et de préférence une densité comprise entre 1,8 et 2,2. Système selon la revendication 10 ou 11, le substrat non tissé ayant une épaisseur comprise entre 100 et 250 μm, de préférence une masse volumique comprise entre 30 et 1100 mg/cm3, de préférence une porosité comprise entre 50 et 98%. Système selon l’une des revendications précédentes, la largeur d’un ruban d’étanchéité étant comprise entre 0,5 et 1 cm, l’épaisseur d’un ruban d’étanchéité étant de préférence comprise entre 0,05 et 0,2 mm. Accumulateur électrochimique (A), notamment métal-ion, constitué à partir d’un système électrochimique étanche selon l’une des revendications précédentes, comprenant un empilement des éléments suivants: - au moins une électrode négative; - au moins une électrode positive; - au moins un film de séparateur isolant électriquement intégrant un électrolyte, agencé en contact avec le motif d'électrode négative et le motif d’électrode positive; - un emballage (6) agencé pour contenir les électrodes négative et positive, et le film de séparateur, avec étanchéité tout en étant traversé par un premier et un deuxième pôles de l’accumulateur constitués chacun par la languette conductrice scellée thermiquement par un polymère électriquement conducteur au substrat poreux de l’électrode négative et de l’électrode positive, les rubans d’étanchéité (60) des électrodes négative et positive étant scellés thermiquement à l’emballage (6). Procédé de réalisation d’un système électrochimique étanche comprenant les étapes suivantes : a/ obtention d’un motif continu de matériau actif d’électrode sur un substrat électriquement conducteur et poreux formant un collecteur de courant ; b/ réalisation d’au moins une jonction électriquement conductrice entre au moins une languette électriquement conductrice et dense et le substrat, par scellage thermique au moyen d’un polymère thermofusible électriquement conducteur, c/ réalisation sur chacune des faces principales de la languette, d’au moins un ruban d’étanchéité destiné à la fermeture étanche de l’emballage, d/ scellement entre ruban d’étanchéité et emballage.